(57)【要約】【課題】有色フォトクロミック性顔料と同等の隠蔽性及びフォトクロミック性を維持しつつ、より薄い色のフォトクロミック性顔料を提供する。【解決手段】本発明の混合フォトクロミック性顔料は、白色フォトクロミック性顔料、及び有色フォトクロミック性顔料を含有しており、  白色フォトクロミック性顔料が、下記の条件（ａ−１）及び（ａ−２）を満たし：  （ａ−１）明度Ｌ＊が、８０以上であり、｜ａ＊｜が、５以下であり、｜ｂ＊｜が、１０以下、かつ  （ａ−２）紫外線を１分間照射する前後における色差ΔＥ＊が、１以上、  有色フォトクロミック性顔料が、下記の条件（ｂ−１）及び（ｂ−２）を満たす：  （ｂ−１）有色組成物のＪＩＳ  Ｚ  ８７８１に準拠するＬ＊ａ＊ｂ＊表色系における、｜ａ＊｜が、５超であるか、又は｜ｂ＊｜が、１０超、  （ｂ−１）紫外線を１分間照射する前後における色差ΔＥ＊が、１以上。【選択図】なし【特許請求の範囲】
【請求項１】
白色フォトクロミック性顔料、及び有色フォトクロミック性顔料を含有しており、
（ａ）前記白色フォトクロミック性顔料が、前記白色フォトクロミック性顔料０．３質量部、無色透明樹脂バインダー０．２５質量部、溶剤成分１．７５質量部を混合して白色組成物を作製し、これを透明フィルム上に厚さ１８ｇ／ｍ２で塗工し、これを暗所に２４時間保管した後の状態において、下記の条件（ａ−１）及び（ａ−２）を満たし：
（ａ−１）前記白色組成物のＪＩＳ  Ｚ  ８７８１に準拠するＬ＊ａ＊ｂ＊表色系における、明度Ｌ＊が、８０以上であり、｜ａ＊｜が、５以下であり、｜ｂ＊｜が、１０以下、かつ
（ａ−２）６Ｗの紫外線ランプを用いて波長３０２ｎｍの紫外線を１分間照射する前後における色差ΔＥ＊が、１以上、
（ｂ）前記有色フォトクロミック性顔料が、前記有色フォトクロミック性顔料０．３質量部、無色透明樹脂バインダー０．２５質量部、溶剤成分１．７５質量部を混合して有色組成物を作製し、これを透明フィルム上に厚さ１８ｇ／ｍ２で塗工し、これを暗所に２４時間保管した後の状態において、下記の条件（ｂ−１）及び（ｂ−２）を満たす：
（ｂ−１）前記有色組成物のＪＩＳ  Ｚ  ８７８１に準拠するＬ＊ａ＊ｂ＊表色系における、｜ａ＊｜が、５超であるか、又は｜ｂ＊｜が、１０超、
（ｂ−２）６Ｗの紫外線ランプを用いて波長３０２ｎｍの紫外線を１分間照射する前後における色差ΔＥ＊が、１以上、
混合フォトクロミック性顔料。
【請求項２】
前記白色フォトクロミック性顔料が、前記白色フォトクロミック性顔料全体の質量を基準として、９９．０〜９９．９質量％のＴｉＯ２、及び０．１〜１．０質量％のＦｅ２Ｏ３を含有している、請求項１に記載の混合フォトクロミック性顔料。
【請求項３】
電界放出形走査電子顕微鏡により測定した前記白色フォトクロミック性顔料の一次粒子径が、１０〜１００ｎｍである、請求項１又は２に記載の混合フォトクロミック性顔料。
【請求項４】
レーザー回折・散乱法により測定した前記白色フォトクロミック性顔料の平均粒子径が、１〜２０μｍである、請求項１〜３のいずれか一項に記載の混合フォトクロミック性顔料。
【請求項５】
ＪＩＳ  Ｚ  ８８３０に準拠する比表面積が、１〜２０ｍ２／ｇである、請求項１〜４のいずれか一項に記載の混合フォトクロミック性顔料。
【請求項６】
白色フォトクロミック性顔料と、有色フォトクロミック性顔料とを混合させて、混合フォトクロミック性顔料を作製することを含み、
（ａ）前記白色フォトクロミック性顔料０．３質量部、無色透明樹脂バインダー０．２５質量部、溶剤成分１．７５質量部を混合して白色組成物を作製し、これを透明フィルム上に厚さ１８ｇ／ｍ２で塗工し、これを暗所に２４時間保管した後の状態において、下記の条件（ａ−１）及び（ａ−２）を満たし：
（ａ−１）前記白色組成物のＪＩＳ  Ｚ  ８７８１に準拠するＬ＊ａ＊ｂ＊表色系における、明度Ｌ＊が、８０以上であり、｜ａ＊｜が、５以下であり、｜ｂ＊｜が、１０以下、かつ
（ａ−２）６Ｗの紫外線ランプを用いて波長３０２ｎｍの紫外線を１分間照射する前後における色差ΔＥ＊が、１以上、
（ｂ）前記有色フォトクロミック性顔料が、前記有色フォトクロミック性顔料０．３質量部、無色透明樹脂バインダー０．２５質量部、溶剤成分１．７５質量部を混合して有色組成物を作製し、これを透明フィルム上に厚さ１８ｇ／ｍ２で塗工し、これを暗所に２４時間保管した後の状態において、下記の条件（ｂ−１）及び（ｂ−２）を満たす：
（ｂ−１）前記有色組成物のＪＩＳ  Ｚ  ８７８１に準拠するＬ＊ａ＊ｂ＊表色系における、｜ａ＊｜が、５超であるか、又は｜ｂ＊｜が、１０超、
（ｂ−１）６Ｗの紫外線ランプを用いて波長３０２ｎｍの紫外線を１分間照射する前後における色差ΔＥ＊が、１以上、
混合フォトクロミック性顔料の製造方法。
【発明の詳細な説明】
【技術分野】
【０００１】
本発明は、混合フォトクロミック性顔料及びその製造方法に関する。
【背景技術】
【０００２】
フォトクロミック性顔料は、光の照射によって可逆的に色が変化する性質（フォトクロミック性）を有する顔料である。かかるフォトクロミック性顔料は、化粧品を構成する材料等として広く用いられており、種々の種類のフォトクロミック性顔料が提案されている。
【０００３】
特許文献１では、アナターゼ型酸化チタンと、酸化鉄と、を含み、平均粒子径が０．３〜１μｍのフォトクロミック性粉体からなる紫外線遮蔽剤が開示されている。
【０００４】
特許文献２では、比表面積が２５ｍ２／ｇ以上であり、かつ所与のフォトクロミック性を有する粉体を主成分とする、フォトクロミック性紫外線遮蔽粉体が開示されている。
【先行技術文献】
【特許文献】
【０００５】
【特許文献１】特開２０１４−１６９２３４号公報
【特許文献２】特開平４−３６４１１７号公報
【発明の概要】
【発明が解決しようとする課題】
【０００６】
特許文献１に記載のフォトクロミック性粉体等のように、酸化チタン及び酸化鉄を含有しているフォトクロミック性顔料は、酸化鉄固有の色に起因して、薄い赤色を呈することがわかっている。
【０００７】
かかる有色のフォトクロミック性顔料を用いて更に薄い色を作る場合、顔料の含有率及び／又は酸化鉄の含有率を下げることが考えられるが、これによれば、フォトクロミック性顔料による隠蔽力及びフォトクロミック機能が低下することとなる。また、白色顔料を混ぜて薄い色を作ることも考えられるが、これによれば、フォトクロミック機能が低下してしまうという課題があった。
【０００８】
なお、特許文献２のフォトクロミック性紫外線遮蔽粉体は、その大きな比表面積に伴う小さい一次粒子径に起因して、十分な隠蔽性が得られないと考えられる。
【０００９】
したがって、有色フォトクロミック性顔料と同等の隠蔽性及びフォトクロミック性を維持しつつ、より薄い色のフォトクロミック性顔料を提供する必要性が存在する。
【課題を解決するための手段】
【００１０】
本発明者らは、鋭意検討したところ、以下の手段により上記課題を解決できることを見出して、本発明を完成させた。すなわち、本発明は、下記のとおりである：
《態様１》白色フォトクロミック性顔料、及び有色フォトクロミック性顔料を含有しており、
（ａ）前記白色フォトクロミック性顔料が、前記白色フォトクロミック性顔料０．３質量部、無色透明樹脂バインダー０．２５質量部、溶剤成分１．７５質量部を混合して白色組成物を作製し、これを透明フィルム上に厚さ１８ｇ／ｍ２で塗工し、これを暗所に２４時間保管した後の状態において、下記の条件（ａ−１）及び（ａ−２）を満たし：
（ａ−１）前記白色組成物のＪＩＳ  Ｚ  ８７８１に準拠するＬ＊ａ＊ｂ＊表色系における、明度Ｌ＊が、８０以上であり、｜ａ＊｜が、５以下であり、｜ｂ＊｜が、１０以下、かつ
（ａ−２）６Ｗの紫外線ランプを用いて波長３０２ｎｍの紫外線を１分間照射する前後における色差ΔＥ＊が、１以上、
（ｂ）前記有色フォトクロミック性顔料が、前記有色フォトクロミック性顔料０．３質量部、無色透明樹脂バインダー０．２５質量部、溶剤成分１．７５質量部を混合して有色組成物を作製し、これを透明フィルム上に厚さ１８ｇ／ｍ２で塗工し、これを暗所に２４時間保管した後の状態において、下記の条件（ｂ−１）及び（ｂ−２）を満たす：
（ｂ−１）前記有色組成物のＪＩＳ  Ｚ  ８７８１に準拠するＬ＊ａ＊ｂ＊表色系における、｜ａ＊｜が、５超であるか、又は｜ｂ＊｜が、１０超、
（ｂ−２）６Ｗの紫外線ランプを用いて波長３０２ｎｍの紫外線を１分間照射する前後における色差ΔＥ＊が、１以上、
混合フォトクロミック性顔料。
《態様２》前記白色フォトクロミック性顔料が、前記白色フォトクロミック性顔料全体の質量を基準として、９９．０〜９９．９質量％のＴｉＯ２、及び０．１〜１．０質量％のＦｅ２Ｏ３を含有している、態様１に記載の混合フォトクロミック性顔料。
《態様３》電界放出形走査電子顕微鏡により測定した前記白色フォトクロミック性顔料の一次粒子径が、１０〜１００ｎｍである、態様１又は２に記載の混合フォトクロミック性顔料。
《態様４》レーザー回折・散乱法により測定した前記白色フォトクロミック性顔料の平均粒子径が、１〜２０μｍである、態様１〜３のいずれか一項に記載の混合フォトクロミック性顔料。
《態様５》ＪＩＳ  Ｚ  ８８３０に準拠する比表面積が、１〜２０ｍ２／ｇである、態様１〜４のいずれか一項に記載の混合フォトクロミック性顔料。
《態様６》白色フォトクロミック性顔料と、有色フォトクロミック性顔料とを混合させて、混合フォトクロミック性顔料を作製することを含み、
（ａ）前記白色フォトクロミック性顔料０．３質量部、無色透明樹脂バインダー０．２５質量部、溶剤成分１．７５質量部を混合して白色組成物を作製し、これを透明フィルム上に厚さ１８ｇ／ｍ２で塗工し、これを暗所に２４時間保管した後の状態において、下記の条件（ａ−１）及び（ａ−２）を満たし：
（ａ−１）前記白色組成物のＪＩＳ  Ｚ  ８７８１に準拠するＬ＊ａ＊ｂ＊表色系における、明度Ｌ＊が、８０以上であり、｜ａ＊｜が、５以下であり、｜ｂ＊｜が、１０以下、かつ
（ａ−２）６Ｗの紫外線ランプを用いて波長３０２ｎｍの紫外線を１分間照射する前後における色差ΔＥ＊が、１以上、
（ｂ）前記有色フォトクロミック性顔料が、前記有色フォトクロミック性顔料０．３質量部、無色透明樹脂バインダー０．２５質量部、溶剤成分１．７５質量部を混合して有色組成物を作製し、これを透明フィルム上に厚さ１８ｇ／ｍ２で塗工し、これを暗所に２４時間保管した後の状態において、下記の条件（ｂ−１）及び（ｂ−２）を満たす：
（ｂ−１）前記有色組成物のＪＩＳ  Ｚ  ８７８１に準拠するＬ＊ａ＊ｂ＊表色系における、｜ａ＊｜が、５超であるか、又は｜ｂ＊｜が、１０超、
（ｂ−１）６Ｗの紫外線ランプを用いて波長３０２ｎｍの紫外線を１分間照射する前後における色差ΔＥ＊が、１以上、
混合フォトクロミック性顔料の製造方法。
【発明の効果】
【００１１】
本発明によれば、有色フォトクロミック性顔料と同等の隠蔽性及びフォトクロミック性を維持しつつ、より薄い色のフォトクロミック性顔料を提供することができる。
【発明を実施するための形態】
【００１２】
《混合フォトクロミック性顔料》
本発明の混合フォトクロミック性顔料は、白色フォトクロミック性顔料、及び有色フォトクロミック性顔料を含有しており、
（ａ）白色フォトクロミック性顔料が、白色フォトクロミック性顔料０．３質量部、無色透明樹脂バインダー０．２５質量部、溶剤成分１．７５質量部を混合して白色組成物を作製し、これを透明フィルム上に厚さ１８ｇ／ｍ２で塗工し、これを暗所に２４時間保管した後において、下記の条件（ａ−１）及び（ａ−２）を満たし：
（ａ−１）白色組成物のＪＩＳ  Ｚ  ８７８１に準拠するＬ＊ａ＊ｂ＊表色系における、明度Ｌ＊が、８０以上であり、｜ａ＊｜が、５以下であり、｜ｂ＊｜が、１０以下、かつ
（ａ−２）６Ｗの紫外線ランプを用いて波長３０２ｎｍの紫外線を１分間照射する前後における色差ΔＥ＊が、１以上、
（ｂ）有色フォトクロミック性顔料が、有色フォトクロミック性顔料０．３質量部、無色透明樹脂バインダー０．２５質量部、溶剤成分１．７５質量部を混合して有色組成物を作製し、これを透明フィルム上に厚さ１８ｇ／ｍ２で塗工し、これを暗所に２４時間保管した後において、下記の条件（ｂ−１）及び（ｂ−２）を満たす：
（ｂ−１）有色組成物のＪＩＳ  Ｚ  ８７８１に準拠するＬ＊ａ＊ｂ＊表色系における、｜ａ＊｜が、５超であるか、又は｜ｂ＊｜が、１０超、
（ｂ−２）６Ｗの紫外線ランプを用いて波長３０２ｎｍの紫外線を１分間照射する前後における色差ΔＥ＊が、１以上。
【００１３】
以下では、本発明の各構成要素について説明する。
【００１４】
〈白色フォトクロミック性顔料〉
白色フォトクロミック性顔料は、白色であり、かつフォトクロミック性を有する顔料である。
より具体的には、「白色」とは、フォトクロミック性顔料０．３質量部、無色透明樹脂バインダー０．２５質量部、溶剤成分１．７５質量部を混合して組成物を作製し、これを透明フィルム上に厚さ１８ｇ／ｍ２で塗工し、これを暗所に２４時間保管した後の状態において、組成物のＪＩＳ  Ｚ  ８７８１に準拠するＬ＊ａ＊ｂ＊表色系における、明度Ｌ＊が、８０以上であり、｜ａ＊｜が、５以下であり、｜ｂ＊｜が、１０以下であることを意味するものである。
【００１５】
なお、本明細書において、｜ａ＊｜及び｜ｂ＊｜は、それぞれａ＊及びｂ＊の絶対値を意味するものである。
【００１６】
この場合、上記の無色透明樹脂バインダーとしては、ポリエステル−塩化ビニル−酢酸ビニル共重合体を用いることができる。なお、上記の無色樹脂バインダーの質量は、固形分の質量を意味するものである。
【００１７】
上記の溶剤成分としては、無色透明樹脂バインダーに溶剤成分として含有されている溶剤成分に加え、メチルエチルケトン及びトルエンを等質量で混合した混合溶剤を用いることができる。
【００１８】
上記の明度Ｌ＊は、例えば８０以上、８１以上、８２以上、又は８３以上であることができ、また１００以下、９５以下、９３以下、９０以下、又は８８以下であることができる。
【００１９】
上記の｜ａ＊｜は、５以下、４以下、３以下、２以下、又は１以下であることができ、また０以上、又は０超であることができる。
【００２０】
上記の｜ｂ＊｜は、１０以下、又は９以下であることができ、また０以上、又は０超、１以上、２以上、３以上、４以上、５以上、６以上、７以上、又は８以上であることができる。
【００２１】
また、本発明において、「フォトクロミック性」とは、上記の状態において、６Ｗの紫外線ランプを用いて波長３０２ｎｍの紫外線を１分間照射する前後における色差ΔＥ＊が、１以上であることを意味するものである。この色差ΔＥ＊は、例えば１以上、２以上、３以上、４以上、５以上、又は６以上であることができ、また３０以下、２５以下、２０以下、１５以下、１０以下、又は７以下であることができる。
【００２２】
白色フォトクロミック性顔料は、白色フォトクロミック性顔料全体の質量を基準として、９９．０〜９９．９質量％のＴｉＯ２、及び０．１〜１．０質量％のＦｅ２Ｏ３を含有していてよい。
【００２３】
この場合、ＴｉＯ２の含有率は、フォトクロミック性顔料全体の質量を基準として、９９．０質量％以上、９９．０質量％超、９９．１質量％以上、９９．２質量％以上、９９．３質量％以上、又は９９．４質量％以上であってよく、また９９．９質量％以下、９９．８質量％以下、９９．７質量％以下、又は９９．６質量％以下であってよい。
【００２４】
また、この場合、Ｆｅ２Ｏ３の含有率は、フォトクロミック性顔料全体の質量を基準として、０．１質量％以上、０．２質量％以上、０．３質量％以上、又は０．４質量％以上であってよく、また１．０質量％以下、１．０質量％未満、０．９質量％以下、０．８質量％以下、０．７質量％以下、又は０．６質量％以下であってよい。
【００２５】
レーザー回折・散乱法により測定した白色フォトクロミック性顔料の平均粒子径は、１μｍ以上、２μｍ以上、３μｍ以上、４μｍ以上、５μｍ以上、６μｍ以上、７μｍ以上、８μｍ以上、９μｍ以上、又は１０μｍ以上であってよく、また２０μｍ以下、１７μｍ以下、１５μｍ以下、１４μｍ以下、１３μｍ以下、１２μｍ以下、又は１１μｍ以下であってよい。本明細書において、平均粒子径は、レーザー回折・散乱法において体積基準により算出されたメジアン径（Ｄ５０）を意味するものである。
【００２６】
電界放出形走査電子顕微鏡により測定した白色フォトクロミック性顔料の平均一次粒子径は、１０ｎｍ以上、２０ｎｍ以上、３０ｎｍ以上、４０ｎｍ以上、５０ｎｍ以上、又は５５ｎｍ以上であってよく、また１００ｎｍ以下、９０ｎｍ以下、８０ｎｍ以下、７０ｎｍ以下、又は６０ｎｍ以下であってよい。
【００２７】
ＪＩＳ  Ｚ  ８８３０に準拠するフォトクロミック性顔料の比表面積は、１ｍ２／ｇ以上、２ｍ２／ｇ以上、３ｍ２／ｇ以上、４ｍ２／ｇ以上、５ｍ２／ｇ以上、６ｍ２／ｇ以上、又は７ｍ２／ｇ以上であってよく、また２０ｍ２／ｇ以下、１７ｍ２／ｇ以下、１５ｍ２／ｇ以下、１２ｍ２／ｇ以下、１１ｍ２／ｇ以下、１０ｍ２／ｇ以下、９ｍ２／ｇ以下、又は８ｍ２／ｇ以下であってよい。
【００２８】
特に、上記の平均粒子径、並びに上記の平均一次粒子径及び／又は上記の比表面積を有し、かつＴｉＯ２及びＦｅ２Ｏ３を上記の含有率で含有しているフォトクロミック性顔料は、白色フォトクロミック性であることができる。理論に拘束されることを望まないが、これは、小さい平均一次粒子径を有する顔料の粒子が、比較的大きな平均粒子径となるように適度に凝集した二次粒子を形成することにより、二次粒子の表面に酸化鉄の分子が露出せず、その結果、二酸化チタン固有の白色を呈すると考えられる。
【００２９】
〈有色フォトクロミック性顔料〉
有色フォトクロミック性顔料は、有色であり、かつフォトクロミック性を有する顔料である。このような有色フォトクロミック性顔料としては、公知のものを用いることができ、例えば株式会社ヤマグチマイカから商業的に入手可能なＰＨＯＴＯＬＩＴＥ  ＰＫ−Ｓ及びＰＨＯＴＯＬＩＴＥ  ＬＹ−Ｓ等を用いることができる。
【００３０】
より具体的には、「有色」とは、フォトクロミック性顔料０．３質量部、無色透明樹脂バインダー０．２５質量部、溶剤成分１．７５質量部を混合して組成物を作製し、これを透明フィルム上に厚さ１８ｇ／ｍ２で塗工し、これを暗所に２４時間保管した後において、この組成物のＪＩＳ  Ｚ  ８７８１に準拠するＬ＊ａ＊ｂ＊表色系における、｜ａ＊｜が、５超であるか、又は｜ｂ＊｜が、１０超であることを意味するものである。
【００３１】
上記のＬ＊ａ＊ｂ＊表色系における明度Ｌ＊は、例えば０以上、１０以上、２０以上、３０以上、４０以上、５０以上、６０以上、７０以上、７５以上、８０以上、８１以上、８２以上、又は８３以上であることができ、また１００以下、９５以下、９３以下、９０以下、又は８８以下であることができる。
【００３２】
上記の｜ａ＊｜は、５超、又は６以上であることができ、また３０以下、２５以下、２０以下、１８以下、又は１５以下であることができる。
【００３３】
上記の｜ｂ＊｜は、１０超、又は１２以上であることができ、また３０以下、２５以下、２０以下、１８以下、又は１５以下であることができる。
【００３４】
また、有色フォトクロミック性顔料は、６Ｗの紫外線ランプを用いて波長３０２ｎｍの紫外線を１分間照射する前後における色差ΔＥ＊が、１以上であってよい。この色差ΔＥ＊は、例えば１以上、２以上、３以上、４以上、５以上、又は６以上であることができ、また３０以下、２５以下、２０以下、１５以下、１０以下、又は７以下であることができる。
【００３５】
《混合フォトクロミック性顔料の製造方法》
フォトクロミック性顔料を製造する本発明の方法は、白色フォトクロミック性顔料と、有色フォトクロミック性顔料とを混合させて、混合フォトクロミック性顔料を作製することを含むことができる。
【００３６】
《白色フォトクロミック性顔料の製造方法》
フォトクロミック性顔料を製造する本発明の方法は、
チタニアゾル水溶液と硝酸鉄水溶液とを混合させて、複合水和体を作製すること、
複合水和体に、アルカリを添加して、顔料前駆体を作製すること、及び
顔料前駆体を乾燥させ、得られた固形分を有機溶剤中で粉砕し、そして焼成して、フォトクロミック性顔料を得ること
を含む。
【００３７】
上記の方法により、フォトクロミック性顔料の微小な平均一次粒子径、より具体的には１０〜１００ｎｍの平均一次粒子径と、大きな平均粒子径、より具体的には１〜２０μｍの平均粒子径とをもたらすことができる。
【００３８】
本発明の方法は、焼成の前に、顔料前駆体を乾燥して、有機溶剤を除去することを含むことが、焼成のために要する熱エネルギーを抑制する観点から好ましい。
【００３９】
〈複合水和体の作製〉
複合水和体の作製は、チタニアゾル水溶液と硝酸鉄水溶液とを混合させて行う。
【００４０】
〈顔料前駆体の作製〉
顔料前駆体の作製は、複合水和体に、アルカリを添加して行う。アルカリの添加は、アルカリ水溶液の形態で行うことが、均一性の観点から好ましい。
【００４１】
アルカリは、水に溶解した際に塩基性を示すアルカリ金属又はアルカリ土類金属の塩を意味するものである。かかるアルカリとしては、例えば水酸化ナトリウム、水酸化カリウム、水酸化カルシウム、水酸化バリウム等の水酸化物、炭酸カルシウム、炭酸ナトリウム等の炭酸塩等を用いることができる。
【００４２】
〈粉砕〉
粉砕は、顔料前駆体を乾燥させ、得られた固形分を有機溶剤中で平均粒子径１〜２０μｍとなるまで粉砕することによりて行う。
【００４３】
有機溶剤としては、例えば酢酸エチル、メチルエチルケトン、トルエン、イソプロピルアルコール、エタノール、メタノール等を、単体で又は混合させて用いることができる。
【００４４】
粉砕の具体的な態様としては、例えば有機溶剤中に顔料前駆体が分散された状態で、顔料前駆体の平均粒子径が１〜２０μｍになるように、ボールミルにて粉砕することが挙げられる。ボールミルに用いるボールとしては、例えば１０ｍｍ径のジルコニアセラミックス製のボールを用いることができる。
【００４５】
〈顔料前駆体の焼成〉
焼成は、例えば８００℃以上、８５０℃以上、９００℃以上、９１０℃以上、９２０℃以上、又は９３０℃以上で行うことができ、また１０００℃以下、９９０℃以下、９８０℃以下、９７０℃以下、９６０℃以下、又は９５０℃以下で行うことができる。
【実施例】
【００４６】
実施例及び比較例により本発明を具体的に説明するが、本発明は、これらに限定されるものではない。
【００４７】
《フォトクロミック性顔料の作製及び準備》
〈白色フォトクロミック性顔料〉
酸性チタニアゾル２００ｇ（酸化チタン含有量６５ｇ）に水１２５ｇを加え、撹拌しながら８０℃に加温し、ここに水１００ｇに溶解した硝酸鉄１．５ｇを添加した。
【００４８】
ここに、水７００ｇに溶解した炭酸ナトリウム１１．５ｇを徐々に滴下し、３０分撹拌した。その時のｐＨは６．５であった。次いで、析出した固体の水洗を繰り返し、水溶性成分を除去して、顔料前駆体を得た。次いで、これを１４０℃で乾燥して水分を除去し、得られた固形分１００ｇとエタノール１００ｇとを５００ｍｌポリプロピレン製円筒容器中で混合させ、ここに１０ｍｍ径のジルコニアセラミックス製のボールを投入し、ボールミルにより平均粒子径１０μｍになるまで粉砕・整粒した。次いで、これを１００℃で乾燥してエタノールを除去し、これを９４０℃で３時間焼成して、フォトクロミック性顔料Ａを得た。
【００４９】
〈有色フォトクロミック性顔料〉
有色フォトクロミック性顔料としては、それぞれＰＨＯＴＯＬＩＴＥ  ＰＫ−Ｓ（株式会社ヤマグチマイカ）を用いた。
【００５０】
〈物性の測定〉
（組成分析）
ＺＳＸ  Ｐｒｉｍｕｓ  ＩＩＩ＋（リガク社）を用いて、各フォトクロミック性顔料の組成分析を行った。具体的には、各フォトクロミック性顔料をそれぞれ５ｇ採取し、これをそれぞれ専用の樹脂製ホルダに充填し、そしてこれをフィルムで被覆して組成分析用ペレットを得た。この組成分析用ペレットを用いて、組成分析を行った。
【００５１】
（平均粒子径の測定）
各フォトクロミック性顔料を、それぞれヘキサメタリン酸ソーダ０．２％溶液に入れ、超音波（３００ｗ）で３分間分散を行って、分散液を得た。この分散液を、ＭＩＣＲＯＴＲＡＣ  ＭＴ３０００（マイクロトラック・ベル社製）を用い、屈折率２．４０にて平均粒子径を測定した。
【００５２】
（平均一次粒子径の測定）
カーボンペースト上に、各フォトクロミック性顔料をのせ、Ｐｔスパッタをかけて（日立製Ｅ−１０４５形イオンスパッタ）、ＺｏｎｅＳＥＭ（日立ハイテクノロジーズ社製）で処理した。
【００５３】
次いで、処理した各フォトクロミック性顔料の平均一次粒子径を、ＦＥ−ＳＥＭ（日立ハイテクノロジーズ社製：型番ＳＵ８０２０）を用いて、加速電圧：１Ｋｅｖ、倍率：２００ｋ倍の条件で測定した。
【００５４】
（比表面積の測定）
フォトクロミック性顔料Ａについて、ＨＭ  ｍｏｄｅｌ−１２０８（マウンテック社製）を用いて、ＢＥＴ流動法でＪＩＳ  Ｚ８８３０に従い、比表面積を測定した。
【００５５】
《評価》
〈Ｌ＊ａ＊ｂ＊値の測定〉
各フォトクロミック性顔料０．３質量部と、無色透明樹脂バインダーとしてのポリエステル−塩化ビニル−酢酸ビニル共重合体（固形分２５％）１質量部と、溶剤成分としてのメチルエチルケトン及びトルエンを等質量で混合した混合溶剤１質量部とを混合してインキ組成物を作製した。インキ組成物中のフォトクロミック性顔料、無色透明樹脂バインダー、及び溶剤成分の質量部は、それぞれ０．３質量部、０．２５質量部、及び１．７５質量部であった。
【００５６】
作製した各インキ組成物を、ワイヤーバー＃３４（膜厚約１８ｇ／ｍ２）を用いて、ポリエチレンテレフタレートフィルム（１２５μｍ）の上に塗工し、これを暗所で２４時間保管した。保管後、ホワイトバッキングをして測色計（ｘ−ｒｉｔｅ社製  ＳｐｅｃｔｒｏＥｙｅ）で塗膜のＬ＊ａ＊ｂ＊値を測定した。
【００５７】
次いで、塗膜に６Ｗの紫外線ランプ（Ｈａｎｄｈｅｌｄ  ＵＶ  Ｌａｍｐ，６Ｗ，ＵＶＭ−５７、ａｎａｌｙｔｉｋ  ｊｅｎａ社）を用いて波長３０２ｎｍの紫外線を１分間照射し、次いでこの塗膜のＬ＊ａ＊ｂ＊値を測定した。得られたＬ＊ａ＊ｂ＊値の差を用いて、上記の紫外線を１分間照射する前後における色差ΔＥ＊を算出した。
【００５８】
実施例及び比較例の構成及び評価結果を表１に示す。
【００５９】
【表１】
2020059805.tif 000002
【００６０】
表１から、平均粒子径が１〜２０μｍの範囲内にあり、かつ平均一次粒子径が１０〜１００ｎｍの範囲内にある白色フォトクロミック性顔料を含むインキは、紫外線の照射前において、明度Ｌ＊が、８０以上であり、｜ａ＊｜が、５以下であり、｜ｂ＊｜が、１０以下であることから、白色であると認められる。これに対して、有色フォトクロミック性顔料を含むインキは、紫外線の照射前において、｜ａ＊｜が、５超であり、かつ｜ｂ＊｜が、１０超であることから、有色であると認められる。作製した白色フォトクロミック性顔料を含むインキは、有色フォトクロミック性顔料を含むインキと比べて色差ΔＥ＊の値が大きく、したがって、有色フォトクロミック性顔料を含むインキよりも良好なフォトクロミック性を有していた。
【００６１】
《混合フォトクロミック性顔料の評価》
白色及び有色フォトクロミック性顔料に加え、白色顔料としての酸化チタン（タイペークＣＲ−５０、石原産業株式会社）を準備した。
【００６２】
〈参考例〉
有色フォトクロミック性顔料０．２質量部を、無色透明樹脂バインダーとしてのポリエステル−塩化ビニル−酢酸ビニル共重合体（固形分２５％）１質量部、並びに溶剤成分としてのメチルエチルケトン及びトルエンを等質量で混合した混合溶剤１質量部と混合してインキ組成物を作製した。インキ組成物中のフォトクロミック性顔料、無色透明樹脂バインダー、及び溶剤成分の質量部は、それぞれ０．２質量部、０．２５質量部、及び１．７５質量部であった。
【００６３】
作製した各インキ組成物を、ワイヤーバー＃３４（膜厚約１８ｇ／ｍ２）を用いて、ポリエチレンテレフタレートフィルム（１２５μｍ）の上に塗工し、これを暗所で２４時間保管した。保管後、ホワイトバッキング及びブラックバッキングをして測色計（ｘ−ｒｉｔｅ社製  ＳｐｅｃｔｒｏＥｙｅ）で塗膜のＬ＊ａ＊ｂ＊値を測定した。
【００６４】
次いで、塗膜に６Ｗの紫外線ランプ（Ｈａｎｄｈｅｌｄ  ＵＶ  Ｌａｍｐ，６Ｗ，ＵＶＭ−５７、ａｎａｌｙｔｉｋ  ｊｅｎａ社）を用いて波長３０２ｎｍの紫外線を１分間照射し、次いでこの塗膜のＬ＊ａ＊ｂ＊値を測定した。得られたＬ＊ａ＊ｂ＊値の差を用いて、上記の紫外線を１分間照射する前後における色差ΔＥ＊を算出した。
【００６５】
〈比較例１〜２及び実施例〉
各顔料の質量部を、表１に示すように変更したことを除き、参考例と同様にして、比較例１〜２及び実施例の混合フォトクロミック性顔料を含むインキ作製した。これらについても、参考例と同様の評価を行った。
【００６６】
実施例、比較例及び参考例の構成及び評価結果を表２に示す。
【００６７】
【表２】
2020059805.tif 000003
【００６８】
表２のＬ＊ａ＊ｂ＊値から、実施例、比較例１〜２の混合フォトクロミック性顔料を含むインキは、いずれも参考例の顔料を含むインキよりも薄い色となっていることが理解できよう。
【００６９】
また、比較例１と参考例とを比較すると、有色フォトクロミック性顔料の含有率を単純に低減させた比較例１では、色が薄くなっているものの、色差ΔＥ＊が有意に低下していることから、フォトクロミック性が有意に低下していることが理解できよう。また、有色フォトクロミック性顔料の含有率を単純に低減させると、黒色台紙上で評価した場合において、明度Ｌ＊が有意に低下していることから、隠蔽性も低下していることが理解できよう。
【００７０】
また、比較例２と参考例とを比較すると、有色フォトクロミック性顔料の一部を白色顔料に置き換えた比較例２では、黒色台紙上で評価した場合において、明度Ｌ＊が上昇しているものの、色差ΔＥ＊が有意に低下していることから、隠蔽性が参考例よりも良好であるものの、依然としてフォトクロミック性が有意に低下していることが理解できよう。
【００７１】
これに対し、実施例と参考例とを比較すると、白色フォトクロミック性顔料と有色フォトクロミック性顔料とを組み合わせた実施例の混合フォトクロミック性顔料を含むインキは、良好な隠蔽性及び良好なフォトクロミック性を維持できていることが理解できよう。